(57)【要約】      （修正有）【課題】その表面において自然的な景観を醸し出すことで、周囲の自然環境と調和して景観を損ねることのないコンクリートブロックを、短期間に、しかも安価に作製できる景観配慮型コンクリートブロックの製造方法を提供する。【解決手段】所定の形状の底板２と、この底板２の外周に立設する側板３とからなる型枠１にコンクリートを流し込むことによるコンクリートブロックの製造方法において、多数の細片化されたゴムを圧着成形することで表面及び全体に無数の微細な空隙を有する弾性変形自在の表面模様形成用型材４を、コンクリートブロック５の少なくとも一部表面に着接するように型枠内に配置し、コンクリートの所定の養生時間経過後に、表面模様形成用型材４をコンクリートブロック５から取り外して、コンクリートブロック５の少なくとも一部表面に、表面模様形成用型材４により微細な凹凸が存在するようにした景観配慮型コンクリートブロックの製造方法。【選択図】図５
2014205329.tif 000002
【特許請求の範囲】
【請求項１】
所定の形状の底板２と、この底板２の外周から立設する側板３とからなる有底箱状のコンクリート型枠１を用意し、このコンクリート型枠１内にコンクリートを流し込んでコンクリートブロック５を作製するコンクリートブロックの製造方法において、
多数の細片化されたゴムを圧着成形することによってその表面及び全体に無数の微細な空隙を有するようになる弾性変形自在の表面模様形成用型材４を、コンクリート型枠１における底板２及び側板３の内面又は流し込んだコンクリートの上面である作製するコンクリートブロック５の少なくとも一部表面に着接するように配置し、流し込んだコンクリートの所定の養生時間経過後に、表面模様形成用型材４をコンクリートブロック５から取り外すことにより、作製するコンクリートブロック５の少なくとも一部表面に、表面模様形成用型材４の無数の微細な空隙によって形成される微細な凹凸が存在するようにしたことを特徴とする景観配慮型コンクリートブロックの製造方法。
【請求項２】
前記表面模様形成用型材４にあっては、圧着成形する細片化されたゴムの平均粒度を、１〜２０ｍｍとしたことを特徴とする請求項１記載の景観配慮型コンクリートブロックの製造方法。
【請求項３】
作製するコンクリートブロック５の少なくとも一部表面に着接した弾性変形自在の表面模様形成用型材４を、変形させながら引き剥がすようにコンクリートブロック５から取り外すようにしたことを特徴とする請求項１及び２記載の景観配慮型コンクリートブロックの製造方法。
【請求項４】
前記表面模様形成用型材４をコンクリートブロック５から取り外す際において、流し込んだコンクリートの脱型強度を調節することにより、作製するコンクリートブロック５の少なくとも一部表面に、表面模様形成用型材４の無数の微細な空隙によって形成される微細な凹凸と、表面模様形成用型材４の無数の微細な空隙内にコンクリートが残留することによって形成される不定形な割れ肌状の微細な凹凸とが混在するようにしたことを特徴とする請求項１乃至３のいずれか記載の景観配慮型コンクリートブロックの製造方法。
【請求項５】
請求項１乃至３のいずれか記載の景観配慮型コンクリートブロックの製造方法によって作製され、少なくとも一部表面に、表面模様形成用型材４の無数の微細な空隙によって形成される微細な凹凸が存在することを特徴とする景観配慮型コンクリートブロック。
【請求項６】
請求項４記載の景観配慮型コンクリートブロックの製造方法によって作製され、少なくとも一部表面に、表面模様形成用型材４の無数の微細な空隙によって形成される微細な凹凸と、表面模様形成用型材４の無数の微細な空隙内にコンクリートが残留することによって形成される不定形な割れ肌状の微細な凹凸とが混在することを特徴とする景観配慮型コンクリートブロック。
【発明の詳細な説明】
【技術分野】
【０００１】
本発明は、自然的な景観を醸し出すことにより、周囲の自然環境と調和して景観を損ねることのないようにした景観配慮型コンクリートブロックの製造方法及び景観配慮型コンクリートブロックに関する。
【背景技術】
【０００２】
従来、コンクリートブロックの製造方法としては、まず、コンクリート型枠を用意し、このコンクリート型枠は、所定の形状たとえば長方形の底板と、この底板の外周から立設する４枚の側板とからなる有底箱状にしている。そして、この用意した有底箱状のコンクリート型枠内にコンクリートを流し込み、それから、流し込んだコンクリートの養生時間が経過するのを待って、その養生時間経過後にコンクリート型枠から脱型し、コンクリートブロックを作製するようにしていた。そして、この出来上がったコンクリートブロックにあっては、流し込んだコンクリート内に気泡が残ることにより、コンクリートが硬化した際にこの気泡があばたとして表面に現れるようになるが、振動機を用いてコンクリート内に振動をかけてコンクリート内に残っている気泡を無くす作業を行うことで、コンクリートブロックの表面を、あばたがほとんどなくつやのあるすべすべした人工的な表面に仕上げるようにしていた。
【０００３】
このように作製するコンクリートブロックにおいて、近年、自然的な景観を醸し出すことにより、周囲の自然環境と調和して景観を損ねることのないようにするコンクリートブロックの作製が求められるようになってきた。そこで、このようなコンクリートブロックを作製するため、コンクリートブロックの表面に凹凸を形成することにより、その表面において自然的な景観を醸し出すようにしたコンクリートブロックといったものが知られていた。
【０００４】
このコンクリートブロックの表面に凹凸を形成する手段については、第一の手段としては、有底箱状のコンクリート型枠として、底板に凹凸形状を付けたプラスチック製の型枠（樹脂型枠とも言う）を用いるものであって、このプラスチック製の型枠内にコンクリートを流し込んで、流し込んだコンクリートが硬化した後、プラスチック製の型枠から脱型することで、コンクリートブロックの表面に凹凸を形成するようにしている。
【０００５】
また、第二の手段としては、コンクリート型枠によって作製したコンクリートブロックにサンドブラスト加工するものであって、硬化したコンクリートブロックの表面に圧縮空気を用いて砂等の研磨材を吹き付けてコンクリートブロックの表面を削ることで、コンクリートブロックの表面に凹凸を形成するようにしている。
【発明の概要】
【発明が解決しようとする課題】
【０００６】
かかる従来のコンクリートブロックの表面に凹凸を形成する手段において、第一の手段では、凹凸形状を付けたプラスチック製の型枠を用いてコンクリートブロックの表面に凹凸を形成するようにしていたが、このプラスチック製の型枠におけるコンクリートからの脱型といったことを考えると、プラスチック製の型枠に付ける凹凸形状はある程度の抜き勾配を設けた大きめなものにしなければならず、そのため、コンクリートブロックの表面に形成する凹凸も大きめのものしか形成することができないので、微細な凹凸を形成することができず、コンクリートブロックの表面を自然的な景観を醸し出すような表面にすることが難しかった。
【０００７】
また、第二の手段では、作製したコンクリートブロックの表面をサンドブラスト加工することにより凹凸を形成するようにしていたが、このサンドブラスト加工の作業自体が非常に労力の掛かるものであり、しかも、このサンドブラスト加工によってコンクリートブロックの表面を自然的な景観を醸し出すような表面にするにはかなりの時間と手間が掛かることから、その作業性及び経済性といった点で好ましい成果を得ることができなかった。また、サンドブラスト加工の作業という工程が増えることから、コンクリートブロックの作製において、この工程の増加により、コンクリートブロックを短い期間でかつ安価に作製するといったことができなかった。
【０００８】
そこで、本発明は、これらの点に鑑み、コンクリートブロックの表面において自然的な景観を醸し出すことにより、周囲の自然環境と調和して景観を損ねることのないようなコンクリートブロックを、短期間に、しかも安価に作製できるようにする景観配慮型コンクリートブロックの製造方法を提供することを、その課題とする。
【課題を解決するための手段】
【０００９】
第一の発明は、所定の形状の底板と、この底板の外周から立設する側板とからなる有底箱状のコンクリート型枠を用意し、このコンクリート型枠内にコンクリートを流し込んでコンクリートブロックを作製するコンクリートブロックの製造方法において、多数の細片化されたゴムを圧着成形することによってその表面及び全体に無数の微細な空隙を有するようになる弾性変形自在の表面模様形成用型材を、コンクリート型枠における底板及び側板の内面又は流し込んだコンクリートの上面である作製するコンクリートブロックの少なくとも一部表面に着接するように配置し、流し込んだコンクリートの所定の養生時間経過後に、表面模様形成用型材をコンクリートブロック５から取り外すことにより、作製するコンクリートブロックの少なくとも一部表面に、表面模様形成用型材の無数の微細な空隙によって形成される微細な凹凸が存在するようにしたことを特徴とする景観配慮型コンクリートブロックの製造方法である。
【００１０】
第二の発明は、第一の発明において、表面模様形成用型材にあっては、圧着成形する細片化されたゴムの平均粒度を、１〜２０ｍｍとした景観配慮型コンクリートブロックの製造方法である。
【００１１】
第三の発明は、第一又は第二の発明において、作製するコンクリートブロックの少なくとも一部表面に着接した弾性変形自在の表面模様形成用型材を、変形させながら引き剥がすようにコンクリートブロックから取り外すようにした景観配慮型コンクリートブロックの製造方法である。
【００１２】
第四の発明は、第一乃至第三の発明において、表面模様形成用型材をコンクリートブロックから取り外す際において、流し込んだコンクリートの脱型強度を調節することにより、作製するコンクリートブロックの少なくとも一部表面に、表面模様形成用型材の無数の微細な空隙によって形成される微細な凹凸と、表面模様形成用型材の無数の微細な空隙内にコンクリートが残留することによって形成される不定形な割れ肌状の微細な凹凸とが混在するようにした景観配慮型コンクリートブロックの製造方法である。
【００１３】
第五の発明は、第一乃至第三の発明に記載した景観配慮型コンクリートブロックの製造方法によって作製され、少なくとも一部表面に、表面模様形成用型材の無数の微細な空隙によって形成される微細な凹凸が存在する景観配慮型コンクリートブロックである。
【００１４】
第六の発明は、第四の発明に記載した景観配慮型コンクリートブロックの製造方法によって作製され、少なくとも一部表面に、表面模様形成用型材の無数の微細な空隙によって形成される微細な凹凸と、表面模様形成用型材の無数の微細な空隙内にコンクリートが残留することによって形成される不定形な割れ肌状の微細な凹凸とが混在する景観配慮型コンクリートブロックである。
【発明の効果】
【００１５】
本発明によれば、表面模様形成用型材を使用し、作製するコンクリートブロックの少なくとも一部表面に、表面模様形成用型材の無数の微細な空隙によって形成される微細な凹凸が存在するようにしたことで、その表面では微細な凹凸によって、自然的な景観を醸し出すような表面にすることができ、周囲の自然環境と調和して景観を損ねることのないようなコンクリートブロックを作製できるようにしているが、このようなコンクリートブロックにおける表面への微細な凹凸の形成を、コンクリートブロックの表面に表面模様形成用型材を着接して所定の養生時間経過後に取り外すだけの極めて簡単かつ容易な作業とすることで、その作業性を極めて良いものにすることができる。また、この表面模様形成用型材は、多数の細片化されたゴムから作り出すことで、これを安価に作ることができ、しかも、繰り返しの使用が可能となることから、経済性という点でも良好な成果を得ることができる。
これらのことから、その表面において自然的な景観を醸し出すことにより、周囲の自然環境と調和して景観を損ねることのないようにするコンクリートブロックを、短期間に、しかも安価に作製することができる。
【００１６】
また、本発明によれば、表面模様形成用型材における細片化されたゴムの平均粒度を、１〜２０ｍｍとしたことで、コンクリートブロックの表面に微細な凹凸を形成する際、微細な凹凸を形成できない、あるいは大きめな凹凸しか形成できないといったことをなくし、コンクリートブロックの表面に、微細な凹凸を常に最適な状態に形成することができる。
【００１７】
また、本発明によれば、弾性変形自在の表面模様形成用型材を、変形させながら引き剥がすようにコンクリートブロックから取り外すようにしたことで、コンクリートブロックの作製において、その作業を容易なものにして作業性の向上を図ることができる。
【００１８】
また、本発明によれば、流し込んだコンクリートの脱型強度を調節することにより、作製するコンクリートブロックの少なくとも一部表面に、表面模様形成用型材の無数の微細な空隙によって形成される微細な凹凸と、表面模様形成用型材の無数の微細な空隙内にコンクリートが残留することによって形成される不定形な割れ肌状の微細な凹凸とが混在するようにしたことで、その表面では微細な凹凸と不定形な割れ肌状の微細な凹凸とが混在することによって、より一層自然的な景観を醸し出すような表面にすることができる。しかも、不定形な割れ肌状の微細な凹凸にあっては、表面模様形成用型材の無数の微細な空隙内へのコンクリートの残留がその都度異なるため、作製する毎に形状が変化し、どれとして同一の形状のものが出来上がることがなく、作製するコンクリートブロックの表面を常に異なる形状にすることができる。
【００１９】
本発明によれば、コンクリートブロックにおいて、その少なくとも一部表面に、表面模様形成用型材の無数の微細な空隙によって形成される微細な凹凸が存在するようにしたことで、その表面において、コンクリートブロック特有のつやのあるすべすべした人工的な表面ではなく、表面に形成した微細な凹凸によって、自然的な景観を醸し出すような表面にすることができ、これにより、このコンクリートブロックを構築した際、周囲の自然環境と調和して景観を損ねることのないようにすることができる。しかも、この表面に形成した微細な凹凸によって、コンクリートブロックの表面がざらざらした滑りにくい形状にすることができ、これにより、海岸や河川等の護岸に敷設して使用する場合、コンクリートブロックの上を人が歩いても滑らずに安全に歩くことができ、歩行時の転倒といった問題を防ぐことができる。
【００２０】
また、本発明によれば、コンクリートブロックにおいて、その少なくとも一部表面に、表面模様形成用型材の無数の微細な空隙によって形成される微細な凹凸と、表面模様形成用型材の無数の微細な空隙内にコンクリートが残留することによって形成される不定形な割れ肌状の微細な凹凸とが混在するようにしたことで、その表面において、表面に形成した微細な凹凸と不定形な割れ肌状の微細な凹凸とによって、より一層自然的な景観を醸し出すような表面にすることができ、これにより、このコンクリートブロックを構築した際、周囲の自然環境と調和して景観を損ねることのないようにすることができる。
【図面の簡単な説明】
【００２１】
【図１】本発明におけるコンクリート型枠の斜視図である。
【図２】本発明におけるコンクリート型枠及び表面模様形成用型材の斜視図である。
【図３】本発明におけるコンクリート型枠及び表面模様形成用型材の側面図である。
【図４】（ａ）本発明の景観配慮型コンクリートブロックの製造方法の工程図である。（ｂ）本発明の景観配慮型コンクリートブロックの製造方法の工程図である。（ｃ）本発明の景観配慮型コンクリートブロックの製造方法の工程図である。（ｄ）本発明の景観配慮型コンクリートブロックの製造方法の工程図である。
【図５】（ｅ）本発明の景観配慮型コンクリートブロックの製造方法の工程図である。（ｆ）本発明の景観配慮型コンクリートブロックの製造方法の工程図である。（ｇ）本発明の景観配慮型コンクリートブロックの製造方法の工程図である。（ｈ）本発明の景観配慮型コンクリートブロックの製造方法の工程図である。
【図６】本発明の景観配慮型コンクリートブロックの表面の状態を拡大して示す断端面図である。
【図７】本発明の景観配慮型コンクリートブロックの表面の状態を拡大して示す断端面図である。
【図８】本発明の景観配慮型コンクリートブロックの表面の状態を拡大して示す断端面図である。
【図９】本発明の景観配慮型コンクリートブロックの表面の状態を示す説明図である。
【図１０】本発明の景観配慮型コンクリートブロックの斜視図である。
【図１１】（ａ）本発明の景観配慮型コンクリートブロックの別の製造方法の工程図である。（ｂ）本発明の景観配慮型コンクリートブロックの別の製造方法の工程図である。（ｃ）本発明の景観配慮型コンクリートブロックの別の製造方法の工程図である。
【図１２】（ｄ）本発明の景観配慮型コンクリートブロックの別の製造方法の工程図である。（ｅ）本発明の景観配慮型コンクリートブロックの別の製造方法の工程図である。（ｆ）本発明の景観配慮型コンクリートブロックの別の製造方法の工程図である。
【図１３】（ａ）本発明の景観配慮型コンクリートブロックのさらに別の製造方法の工程図である。（ｂ）本発明の景観配慮型コンクリートブロックのさらに別の製造方法の工程図である。（ｃ）本発明の景観配慮型コンクリートブロックのさらに別の製造方法の工程図である。（ｄ）本発明の景観配慮型コンクリートブロックのさらに別の製造方法の工程図である。
【図１４】（ｅ）本発明の景観配慮型コンクリートブロックのさらに別の製造方法の工程図である。（ｆ）本発明の景観配慮型コンクリートブロックのさらに別の製造方法の工程図である。（ｇ）本発明の景観配慮型コンクリートブロックのさらに別の製造方法の工程図である。（ｈ）本発明の景観配慮型コンクリートブロックのさらに別の製造方法の工程図である。
【発明を実施するための形態】
【００２２】
本発明による景観配慮型コンクリートブロックの製造方法及び景観配慮型コンクリートブロックの実施形態について説明する。
【００２３】
まず、本発明による景観配慮型コンクリートブロックの製造方法に用いられるコンクリート型枠１は、鋼製の型枠であって、図１に示すように、所定の形状たとえば前後１ｍ、左右２ｍの長方形の底板２と、この底板２における前後左右の外周から立設する４枚の側板３とからなる有底箱状にしている。この４枚の側板３については、底板２に可倒自在に取り付けている。なお、この側板３については、底板２に可倒自在に取り付ける代わりに、底板２に脱着自在に取り付けるようにしても良い。また、コンクリート型枠１は、鋼製の型枠に限定されるものではなく、プラスチック製や木製等の他の型枠でも良い。さらに、コンクリート型枠１の形状についても、前記の長方形に限定されるものではなく、多角形や他の複雑な形のものでも良い。
【００２４】
そして、図２、図３に示すように、このコンクリート型枠１における底板２の内面である底板２の上に表面模様形成用型材４を配置する。この表面模様形成用型材４は、底板２の大きさより若干小さくなる前後１ｍ弱、左右２ｍ弱、厚さ５〜５０ｍｍの長方形のプレート状にし、コンクリート型枠１における底板２の全面に敷き詰めるように配置する。なお、この表面模様形成用型材４の形状については、基本的にはコンクリート型枠１における底板２と略一致する形状のものにするが、これに限定されるものではなく、底板２の全面ではなく一部にするのであれば、他の形状にすることも可能である。また、表面模様形成用型材４を配置する箇所としては、底板２の上に限定されるものではなく、コンクリート型枠１における側板３の内面といったその他の箇所でも良く、さらに、一ヶ所ではなく、作製するコンクリートブロック５の下面と側面等の複数の面に、あるいはすべての面に配置するようにしても良い。
【００２５】
この表面模様形成用型材４にあっては、多数の細片化されたゴムを圧着成形することによってその表面及び全体に無数の微細な空隙を有するようになる弾性変形自在となるもので、具体的には、ゴムを粒状やひじき状に粉砕して細片化することによって、細片化されたゴム（一般的には細片化されたゴムのことをゴムチップと言う）にする。この細片化するゴムは合成ゴムである。ただし、この合成ゴムに限定されるものではなく、天然ゴムでも良い。そして、このゴムとしては、新品のゴムでも良いが、環境に貢献するといったことを考えると、廃タイヤやその他の使用済み工業用ゴム製品等を用いるようにしても良い。
【００２６】
そして、この細片化されたゴムの平均粒度は、１〜２０ｍｍである。この平均粒度については、１ｍｍより小さいと、作製するコンクリートブロック５の一部表面に微細な凹凸を形成することができ難くなり、また、２０ｍｍより大きいと、作製するコンクリートブロック５の一部表面に微細な凹凸ではなく、大きめな凹凸しか形成することができなくなる。これらのことから、圧着成形する細片化されたゴムの平均粒度を、１〜２０ｍｍとする。なお、平均粒度とは、細片化されたゴム全体の粒度の平均を意味するものであって、たとえば一般的に用いられるレーザー回折・散乱法により求めた値である。
【００２７】
それから、この細片化されたゴムに、ウレタン系、エポキシ系、ゴム系等のバインダーを所定の重量比で混ぜ合わせ、バインダーを混ぜ合わせた細片化されたゴムを、所定の圧力、温度、時間にて加圧加熱し、要するに圧着成形することにより、その表面及び全体に無数の微細な空隙を有するようになる弾性変形自在の表面模様形成用型材４を作り出す。この表面模様形成用型材４において、その無数の微細な空隙は、大きさや径は一定してはおらず、狭まったり広がったりして形も一定ではなく、また、無数の微細な空隙がそれぞれ連続することにより連通して空気が通るようにしている。
【００２８】
次に、このように構成されたコンクリート型枠１及び表面模様形成用型材４を用いて景観配慮型コンクリートブロックを作製する製造方法について説明する。
【００２９】
まず、図４（ａ）に示すように、表面模様形成用型材４を、コンクリート型枠１における底板２の内面である底板２の上に、底板２全面に敷き詰めるようにして配置する。このとき、表面模様形成用型材４はコンクリート型枠１の底板２上に載置しただけであって、固着はしない。これによって、表面模様形成用型材４を、コンクリート型枠１における底板２の内面である作製するコンクリートブロック５の少なくとも一部表面に着接することができる。
【００３０】
そして、コンクリート型枠１における底板２の上に表面模様形成用型材４を配置した状態で、図４（ｂ）に示すように、コンクリート型枠１の内部にコンクリートを流し込む。なお、流し込んだコンクリート内に必要に応じて鉄筋を組み込むようにしても良い。
【００３１】
それから、図４（ｃ）に示すように、流し込んだコンクリートの所定の養生時間経過後に、コンクリート型枠１からの脱型及び表面模様形成用型材４の取り外しを行う。
【００３２】
これは、最初に、図４（ｄ）に示すように、コンクリート型枠１の前後左右の４枚の側板３を可倒し、コンクリートブロック５の側面から側板３を離し、続いて、図５（ｅ）に示すように、コンクリートブロック５の下面に表面模様形成用型材４が貼り付いた状態のままで、このコンクリートブロック５を持ち上げて、コンクリート型枠１より取り外して脱型する。そして、コンクリート型枠１から脱型したコンクリートブロック５を上下ひっくり返し、図５（ｆ）に示すように、地面に載置する。このコンクリートブロック５を上下ひっくり返すことで、コンクリートブロック５の上部に表面模様形成用型材４が位置するようになる。それから、このコンクリートブロック５の上部に位置する表面模様形成用型材４を、図５（ｇ）に示すように、変形させながら引き剥がすようにコンクリートブロック５から取り外す。これにより、図５（ｈ）に示すように、コンクリートブロック５の作製が完了する。このように作製されたコンクリートブロック５の上面には、表面模様形成用型材４の無数の微細な空隙によって形成される微細な凹凸が存在するようになる。
【００３３】
また、この表面模様形成用型材４の取り外しにあっては、流し込んだコンクリートの脱型強度を調節することにより、コンクリートブロック５の上面に形成する微細な凹凸の形状を変えることができる。この流し込んだコンクリートの脱型強度の調節としては、養生時間を変更することによって脱型強度を調節することができ、また、流し込んだコンクリートに硬化遅延剤や硬化促進剤等の添加剤を混合することによっても脱型強度を調節することができる。また、他の手段によって脱型強度を調節するようにしても良い。
【００３４】
そこで、この脱型強度を調節するために養生時間を変更する場合について述べると、養生時間を長めの時間にして脱型強度を強くしたときは、コンクリートブロック５の硬化がかなり進んで表面強度も高めの状態となり、この状態で表面模様形成用型材４を取り外すと、図６に示すように、コンクリートブロック５の上面には、表面模様形成用型材４の無数の微細な空隙によって形成される微細な凹凸のみが存在するようになる。
【００３５】
また、この養生時間を長くも短くもない普通の時間にして脱型強度を普通にしたときは、コンクリートブロック５の硬化が進んでその表面強度も普通の状態となり、この状態で表面模様形成用型材４を取り外すと、図７に示すように、表面模様形成用型材４の無数の微細な空隙内にコンクリートの一部が残留し、このコンクリートの一部が残留することによって形成される不定形な割れ肌状の微細な凹凸が生じる。これにより、コンクリートブロック５の上面には、表面模様形成用型材４の無数の微細な空隙によって形成される微細な凹凸と、表面模様形成用型材４の無数の微細な空隙内にコンクリートの一部が残留することによって形成される不定形な割れ肌状の微細な凹凸とが混在するようになる。
【００３６】
また、この養生時間を短めの時間にして脱型強度を弱くしたときは、コンクリートブロック５の硬化が進むもののその表面強度は低い状態となり、この状態で表面模様形成用型材４を取り外すと、図８に示すように、表面模様形成用型材４の無数の微細な空隙内にコンクリートの一部が大量に残留し、このコンクリートの一部が大量に残留することによって形成される不定形な割れ肌状の微細な凹凸が生じる。これにより、コンクリートブロック５の上面には、表面模様形成用型材４の無数の微細な空隙によって形成される微細な凹凸と、表面模様形成用型材４の無数の微細な空隙内にコンクリートの一部が大量に残留することによって形成される不定形な割れ肌状の微細な凹凸とが混在するようになる。
【００３７】
なお、この養生時間を短めの時間にするといっても、流し込んだコンクリートの硬化が所定の強度まで達しない状態まで時間を短くするのではなく、コンクリートの硬化が進み所定の強度まで達してからの時間を短くするものであって、十分な養生時間は確保している。
【００３８】
これによって、作製するコンクリートブロック５の少なくとも一部表面である上面に、表面模様形成用型材４の無数の微細な空隙によって形成される微細な凹凸が存在するようになるコンクリートブロック５を、あるいは表面模様形成用型材４の無数の微細な空隙によって形成される微細な凹凸と、表面模様形成用型材４の無数の微細な空隙内にコンクリートが残留することによって形成される不定形な割れ肌状の微細な凹凸とが混在するようになるコンクリートブロック５を、作製することができる。
【００３９】
また、このコンクリートブロック５の上面の状態について説明すると、このコンクリートブロック５の上面は、図９に示すように、表面模様形成用型材４の無数の微細な空隙によって形成される微細な凹凸と、表面模様形成用型材４の無数の微細な空隙内にコンクリートが残留することによって形成される不定形な割れ肌状の微細な凹凸とが混在している。なお、この図９の中で、すべてではないが、丸い枠で囲った部分が不定形な割れ肌状の微細な凹凸である。
【００４０】
そして、作製するコンクリートブロック５の表面に着接するように配置して使用する表面模様形成用型材４にあっては、その無数の微細な空隙内にコンクリートが残留したりするが、この残留したコンクリートについては弾性変形自在となる表面模様形成用型材４を折り曲げては元に戻すといったことを繰り返すことにより、もしくは叩いたりすることによって、空隙内から容易に除去することができ、表面模様形成用型材４を繰り返し使用することができる。
【００４１】
次に、このような景観配慮型コンクリートブロックの製造方法によって作製される景観配慮型コンクリートブロックについて説明する。このコンクリートブロック５にあっては、図１０に示すように、前後約１ｍ、左右約２ｍ、厚さ約０．５ｍの長方形体となっており、表面模様形成用型材４の無数の微細な空隙によって形成される微細な凹凸が、その上面全体に存在するようになり、あるいは表面模様形成用型材４の無数の微細な空隙によって形成される微細な凹凸と、表面模様形成用型材４の無数の微細な空隙内にコンクリートが残留することによって形成される不定形な割れ肌状の微細な凹凸とが、その上面全体に混在するようになる。
【００４２】
このように上面全体に、表面模様形成用型材４の無数の微細な空隙によって形成される微細な凹凸が存在するようになるコンクリートブロック５、あるいは表面模様形成用型材４の無数の微細な空隙によって形成される微細な凹凸と表面模様形成用型材４の無数の微細な空隙内にコンクリートが残留することによって形成される不定形な割れ肌状の微細な凹凸とが混在するようになるコンクリートブロック５にあっては、その上面に存在する微細な凹凸、あるいはその上面に混在する微細な凹凸と不定形な割れ肌状の微細な凹凸によって、この上面である表面の明度を大幅に下げると共に輝度も低くすることができる。しかも、微細な凹凸あるいは不定形な割れ肌状の微細な凹凸には埃や細かな塵が付着しやすくなることで、この埃や細かな塵の付着によっても、表面の明度が下がりかつ輝度も低くなる。このように表面の明度を大幅に下げると共に輝度も低くすることにより、コンクリートブロック５の表面において、コンクリートブロック５特有のつやのあるすべすべした人工的な表面ではなく、自然的な景観を醸し出すような表面にすることができる。
【００４３】
さらに、コンクリートブロック５の上面に存在する微細な凹凸、あるいは上面に混在する微細な凹凸と不定形な割れ肌状の微細な凹凸にあっては、微細な凹凸形状となることで、寒暖や乾湿による外気の温度変化や湿度変化の影響を受けやすくなり、コンクリートブロック５の上面である表面の劣化がしやすくなる。これにより、ここに微生物やコケ類等が早期に発生するようになり、また、明度・輝度の低下が起こり、コンクリートブロック５の表面において自然的な風合いが出てくるのが通常十数年かかるのが数年で自然的な風合いが出てくるようになる。なお、コンクリートブロック５の表面の劣化といっても、これは表面だけであって、その内部については従来のものと何ら変わることはない。
【００４４】
また、このコンクリートブロック５の上面については、表面模様形成用型材４によって、その表面に微細な凹凸、あるいは微細な凹凸と不定形な割れ肌状の微細な凹凸を形成するようにしているが、この表面模様形成用型材４は、無数の微細な空隙がそれぞれ連続することにより連通して空気が通るような構造にしていることから、コンクリートブロック５を作製する工程で、流し込んだコンクリート内に気泡が残っても、この気泡を表面模様形成用型材４における無数の微細な空隙によって吸収することで、コンクリート内の気泡を除去することができ、これにより、作製したコンクリートブロック５の表面に、あばたがないようにすることができる。
【００４５】
次に、前述した景観配慮型コンクリートブロックの製造方法とは別の製造方法の実施形態について説明すると、その景観配慮型コンクリートブロックの製造方法としては、まず、図１１（ａ）に示すように、表面模様形成用型材４を、コンクリート型枠１における底板２の内面である底板２の上に、底板２全面に敷き詰めるようにして配置する。このとき、表面模様形成用型材４はコンクリート型枠１の底板２上に固着しておく。
【００４６】
そして、コンクリート型枠１における底板２の上に表面模様形成用型材４を配置した状態で、図１１（ｂ）に示すように、このコンクリート型枠１の内部にコンクリートを流し込む。
【００４７】
それから、図１１（ｃ）に示すように、流し込んだコンクリートの所定の養生時間経過後に、コンクリート型枠１及び表面模様形成用型材４からの脱型及び取り外しを行う。
【００４８】
これは、最初に、図１２（ｄ）に示すように、コンクリート型枠１の前後左右の４枚の側板３を可倒し、コンクリートブロック５の側面から側板３を離し、続いて、図１２（ｅ）に示すように、コンクリートブロック５を持ち上げて、コンクリート型枠１の底板２及び表面模様形成用型材４より取り外して脱型する。そして、コンクリート型枠１及び表面模様形成用型材４から脱型したコンクリートブロック５を上下ひっくり返し、図１２（ｆ）に示すように、地面に載置する。これにより、コンクリートブロック５の作製が完了する。このように作製されたコンクリートブロック５の上面には、表面模様形成用型材４の無数の微細な空隙によって形成される微細な凹凸が存在するようになる。あるいは脱型強度を調節することにより、コンクリートブロック５の上面には、表面模様形成用型材４の無数の微細な空隙によって形成される微細な凹凸と、表面模様形成用型材４の無数の微細な空隙内にコンクリートの一部が残留することによって形成される不定形な割れ肌状の微細な凹凸とが混在するようになる。
【００４９】
これによっても、作製するコンクリートブロック５の少なくとも一部表面である上面に、表面模様形成用型材４の無数の微細な空隙によって形成される微細な凹凸が存在するようになるコンクリートブロック５を、あるいは表面模様形成用型材４の無数の微細な空隙によって形成される微細な凹凸と、表面模様形成用型材４の無数の微細な空隙内にコンクリートが残留することによって形成される不定形な割れ肌状の微細な凹凸とが混在するようになるコンクリートブロック５を、作製することができる。
【００５０】
次に、前述した景観配慮型コンクリートブロックの製造方法とはさらに別の製造方法の実施形態について説明すると、その景観配慮型コンクリートブロックの製造方法としては、まず、図１３（ａ）に示すように、底板２と前後左右の４枚の側板３とからなる有底箱状のコンクリート型枠１を用意し、図１３（ｂ）に示すように、その内部にコンクリートを流し込む。
【００５１】
そして、図１３（ｃ）及び図１３（ｄ）に示すように、コンクリート型枠１の内部に流し込んだコンクリートの上部に表面模様形成用型材４を着接するように配置する。
【００５２】
それから、流し込んだコンクリートの所定の養生時間経過後に、コンクリート型枠１及び表面模様形成用型材４からの脱型及び取り外しを行う。
【００５３】
これは、最初に、図１４（ｅ）に示すように、コンクリート型枠１の前後左右の４枚の側板３を可倒し、コンクリートブロック５の側面から側板３を離し、続いて、図１４（ｆ）に示すように、コンクリートブロック５を持ち上げて、コンクリート型枠１の底板２より脱型する。そして、このコンクリートブロック５の上部に着接している表面模様形成用型材４を、図１４（ｇ）に示すように、変形させながら引き剥がすようにコンクリートブロック５から取り外す。これにより、図１４（ｈ）に示すように、コンクリートブロック５の作製が完了する。このように作製されたコンクリートブロック５の上面には、表面模様形成用型材４の無数の微細な空隙によって形成される微細な凹凸が存在するようになる。あるいは脱型強度を調節することにより、コンクリートブロック５の上面には、表面模様形成用型材４の無数の微細な空隙によって形成される微細な凹凸と、表面模様形成用型材４の無数の微細な空隙内にコンクリートの一部が残留することによって形成される不定形な割れ肌状の微細な凹凸とが混在するようになる。
【００５４】
これによっても、作製するコンクリートブロック５の少なくとも一部表面である上面に、表面模様形成用型材４の無数の微細な空隙によって形成される微細な凹凸が存在するようにしたコンクリートブロック５を、あるいは表面模様形成用型材４の無数の微細な空隙によって形成される微細な凹凸と、表面模様形成用型材４の無数の微細な空隙内にコンクリートが残留することによって形成される不定形な割れ肌状の微細な凹凸とが混在するようになるコンクリートブロック５を、作製することができる。
【００５５】
なお、本発明による景観配慮型コンクリートブロックの製造方法ついては、前述した実施形態に限定されるものではなく、多数の細片化されたゴムを圧着成形することによってその表面及び全体に無数の微細な空隙を有するようになる弾性変形自在の表面模様形成用型材４を用いるものであって、同様の構成及び機能を有し、同様の効果を得るものであれば、その他の製造方法であっても良い。
また、本発明による景観配慮型コンクリートブロックについても、前述した実施形態に限定されるものではなく、コンクリートブロック５にあっては、微細な凹凸あるいは不定形な割れ肌状の微細な凹凸を形成する面を、上面以外の他の面に、または上面と側面というような複数の面に、さらにはすべての面に形成するようにしても良い。また、コンクリートブロック５自体の形状や大きさも前述した実施形態で述べた長方形体等に限定されるものではなく、他の形状のものでも良く、その大きさもそれぞれの製品に応じた大きさとすることができる。
【符号の説明】
【００５６】
１…コンクリート型枠、２…底板、３…側板、４…表面模様形成用型材、５…コンクリートブロック
【図１】
2014205329.tif 000003
【図２】
2014205329.tif 000004
【図３】
2014205329.tif 000005
【図４】
2014205329.tif 000006
【図５】
2014205329.tif 000007
【図６】
2014205329.tif 000008
【図７】
2014205329.tif 000009
【図８】
2014205329.tif 000010
【図１０】
2014205329.tif 000011
【図１１】
2014205329.tif 000012
【図１２】
2014205329.tif 000013
【図１３】
2014205329.tif 000014
【図１４】
2014205329.tif 000015
【図９】
2014205329.tif 000016